(57)【特許請求の範囲】
【請求項１】
室温で弾性を示すバインダー成分（Ａ）と異方性を有する黒鉛粉（Ｂ）とを含有し、該黒鉛粉（Ｂ）が厚み方向に配向した基材シートと、
前記基材シートの一方の表面上に、該基材シートの厚みの１〜３０％の厚さの金属箔（Ｃ）と、を有し、
前記金属箔（Ｃ）が最外面に設けられている伝熱シート。
【請求項２】
前記金属箔（Ｃ）が、アルミ、銅、又は錫から形成されてなる請求項１に記載の伝熱シート。
【請求項３】
バインダー成分（Ａ）として、ガラス転移温度５０℃以下の熱可塑性ゴム成分（Ｄ）を含む請求項１又は請求項２に記載の伝熱シート。
【請求項４】
バインダー成分（Ａ）として、ガラス転移温度５０℃以下の熱可塑性ゴム成分（Ｄ）と、熱硬化性ゴム成分（Ｅ）と、該熱硬化性ゴム成分（Ｅ）に架橋可能な熱硬化型ゴム硬化剤（Ｆ）とを含む請求項１〜請求項３のいずれか一項に記載の伝熱シート。
【請求項５】
前記黒鉛粉（Ｂ）が膨張黒鉛成型シートの粉砕粉であり、粉砕前の前記膨張黒鉛成型シートの嵩密度が０．１ｇ／ｃｍ３〜１．５ｇ／ｃｍ３の範囲にある請求項１〜請求項４のいずれか一項に記載の伝熱シート。
【請求項６】
前記黒鉛粉（Ｂ）が、薄片針枝状又は樹枝状であり、平均粒径が５０μｍ〜２０００μｍの範囲にある請求項１〜請求項５のいずれか一項に記載の伝熱シート。
【請求項７】
更に、燐酸エステルを含有する請求項１〜請求項６のいずれか一項に記載の伝熱シート。
【請求項８】
室温で弾性を示すバインダー成分（Ａ）と、異方性を有する黒鉛粉（Ｂ）とを含有する組成物を調製する工程と、
前記組成物を用いて、黒鉛粉（Ｂ）が主たる面に対して平行方向に配向する一次シートを作製する工程と、
前記一次シートを積層又は捲回して、成形体を作製する工程と、
前記一次シート面からの法線に対し４５〜８０度の角度で、前記成形体をスライスして基材シートを作製する工程と、
前記基材シートの厚みに対して１〜３０％の厚さの金属箔（Ｃ）を、前記基材シートの表面に最外面となるように付設する工程と、
を有する請求項１〜請求項７のいずれか一項に記載の伝熱シートの作製方法。
【請求項９】
前記バインダー成分（Ａ）として、粘着性付与剤と、熱可塑性ゴム成分（Ｄ）と、熱硬化性ゴム成分（Ｅ）と、該熱硬化性ゴム成分（Ｅ）に架橋可能な熱硬化型ゴム硬化剤（Ｆ）とを含み、
前記金属箔（Ｃ）を前記基材シートの表面に付設する工程の前または後に、前記バインダー成分（Ａ）を架橋させる工程を有する請求項８に記載の伝熱シートの作製方法。
【請求項１０】
発熱体と、
放熱体と、
前記発熱体と前記放熱体の間に、該発熱体及び放熱体の双方に接するように配置した、請求項１〜請求項７のいずれか一項に記載の伝熱シートと、
を有する放熱装置。
【発明の詳細な説明】
【技術分野】
【０００１】
本発明は、伝熱シート、伝熱シートの作製方法、及び放熱装置に関する。詳しくは、高い伝熱性と取扱い性に優れ、更に使用される発熱体および放熱材の形状に対応可能な加工性を有する伝熱シート、伝熱シートの作製方法、及び伝熱シートを用いた放熱装置に関する。
【背景技術】
【０００２】
近年、パソコンを初めとした各種電子機器の情報処理量は急激に増加し、前記機器内部の重要部材である多層配線板や半導体は高密度化し、また電子部品の大型化が進んでいる。上記背景のなか、機器内部で発生する熱量も従来の機種に比べて大きなものとなり、操作中のトラブル（誤作動、操作不能）などの問題を引き起こしている。【０００３】
現在このような問題を解決すべく電子機器メーカ各社は、内部の冷却を迅速に行うため、（１）従来よりも高性能の冷却ファンを設置する、（２）発熱体と放熱材の間に熱伝導率が高く且つ柔軟性のある放熱材を介在させて発熱体の放熱性を向上させる、などの対応を図っている。しかし冷却ファンの高性能化は電子機器の大型化を招き、更に騒音の増加及びコスト高の要因となっている。【０００４】
そこで注目されるのは、発熱体と放熱材の間に付設する伝熱材である。伝熱材には、できる限り薄く伝熱性に優れること、発熱体および放熱材の変形に追従可能であること、が求められる。【０００５】
伝熱材としては、グリース型の材料が代表的に挙げられる。しかしこの方法は、グリースの低粘性に起因する取扱い性の悪さから、放熱装置の組み立て時の作業性の悪化を招いている。また、一般にグリースは温度変化に伴う粘度変化が大きく、伝熱特性の変化が問題視されている。
そこで上記グリース型伝熱材の作業性を改良した材料として、弾性を有し表面タック性（ベタツキ）が安定している伝熱シートが注目されている。【０００６】
しかし、現状市販されている伝熱シートは、放熱特性（発熱体の冷却効果）、取扱い性、及びシート特性（弾性量や表面タック性）のバランスが悪く、改善が望まれている。また、柔軟性を有した放熱金属材料として、インジウムをシート化したものも使用されているが、高コストのため一部の使用に留まっている。【０００７】
このような状況の中、低コストで放熱特性及び作業性に優れた様々な複合材料組成物及びその加工物が提案されている。
例えば、黒鉛粉末を熱可塑性樹脂に配合した放熱性樹脂成型品（例えば、特開昭６２―１３１０３３号公報）や、黒鉛、カーボンブラック等を含有するポリエステル樹脂組成物（例えば、特開平４−２４６４５６号公報）が開示されている。更に、粒径１〜２０μｍの人造黒鉛を配合したゴム組成物（例えば、特開平５−２４７２６８号公報）や、結晶面間隔が０．３３０〜０．３４０ｎｍの球状黒鉛粉をシリコーンゴムに配合した組成物（特開平１０−２９８４３３号公報）が開示されている。
また、特定の黒鉛粒子を固体中で加圧圧縮して組成物の表面に対して平行に整列させた高放熱性複合材料とその製造方法が記載されている（例えば、特開平１１−００１６２１号公報）。更に、成型体中の黒鉛粉末の結晶構造におけるｃ軸が、放熱方向に対して直交方法に配向されている放熱性成形体及びその製造方法が開示されている（例えば、特開２００３−３２１５５４号公報）。【０００８】
取扱い性に優れた伝熱シートは、上述のように放熱装置を組み立てる際の作業性が簡便であるという特徴を有する。この特徴を更に生かす使用方法において、放熱材の形状に合わせた形状加工性、発熱体及び放熱材面の凸凹や曲面などの特殊な形状に対する追従性、応力緩和などの機能を付与するニーズが生じている。例えば、デイスプレイパネルのような大面積からの放熱においては、上記機能の発揮が重要な課題となっている。従って、取扱い性、形状加工性及び高い伝熱性を有するシートの開発が強く望まれている。
【発明の開示】
【発明が解決しようとする課題】
【０００９】
本発明の課題は、高い伝熱性と取扱い性に優れ、更に用途に応じて様々な形状に加工可能な伝熱シート、該伝熱シートの作製方法、及び該伝熱シートを用いた伝熱装置を提供することにある。
【課題を解決するための手段】
【００１０】
本発明者等は、上記課題を解決すべく鋭意検討を重ねた結果、異方性黒鉛粉をバインダー成分中に一定方向に配向させ且つシート表面に特定の厚みの金属箔を付与することで、伝熱特性に優れ、且つ取扱い性および形状加工性にも優れる伝熱シートを見出した。
すなわち、本発明は以下の通りである。【００１１】
＜１＞  室温で弾性を示すバインダー成分（Ａ）と異方性を有する黒鉛粉（Ｂ）とを含有し、該黒鉛粉（Ｂ）が厚み方向に配向した基材シートと、
前記基材シートの一方の表面上に、該基材シートの厚みの１〜３０％の厚さの金属箔（Ｃ）とを有する伝熱シート。【００１２】
＜２＞  前記金属箔（Ｃ）が、アルミ、銅、又は錫から形成されてなる前記＜１＞に記載の伝熱シート。【００１３】
＜３＞  バインダー成分（Ａ）として、ガラス転移温度５０℃以下の熱可塑性ゴム成分（Ｄ）を含む前記＜１＞又は＜２＞に記載の伝熱シート。【００１４】
＜４＞  バインダー成分（Ａ）として、ガラス転移温度５０℃以下の熱可塑性ゴム成分（Ｄ）と、熱硬化性ゴム成分（Ｅ）と、該熱硬化性ゴム成分（Ｅ）に架橋可能な熱硬化型ゴム硬化剤（Ｆ）とを含む前記＜１＞〜＜３＞のいずれか一項に記載の伝熱シート。【００１５】
＜５＞  前記黒鉛粉（Ｂ）が膨張黒鉛成型シートの粉砕粉であり、粉砕前の前記膨張黒鉛成型シートの嵩密度が０．１ｇ／ｃｍ３〜１．５ｇ／ｃｍ３の範囲にある前記＜１＞〜＜４＞のいずれか一項に記載の伝熱シート。【００１６】
＜６＞  前記黒鉛粉（Ｂ）が、薄片針枝状又は樹枝状であり、平均粒径が５０μｍ〜２０００μｍの範囲にある前記＜１＞〜＜５＞のいずれか一項に記載の伝熱シート。【００１７】
＜７＞  更に、燐酸エステルを含有する前記＜１＞〜＜６＞のいずれか一項に記載の伝熱シート。【００１８】
＜８＞  室温で弾性を示すバインダー成分（Ａ）と、異方性を有する黒鉛粉（Ｂ）とを含有する組成物を調製する工程と、
前記組成物を用いて、黒鉛粉（Ｂ）が主たる面に対して平行方向に配向する一次シートを作製する工程と、
前記一次シートを積層又は捲回して、成形体を作製する工程と、
前記一次シート面からの法線に対し４５〜８０度の角度で、前記成形体をスライスして基材シートを作製する工程と、
前記基材シートの厚みに対して１〜３０％の厚さの金属箔（Ｃ）を、前記基材シートの表面に付設する工程と、
を有する前記＜１＞〜＜７＞のいずれか一項に記載の伝熱シートの作製方法。【００１９】
＜９＞  前記バインダー成分（Ａ）として、粘着性付与剤と、熱可塑性ゴム成分（Ｄ）と、熱硬化性ゴム成分（Ｅ）と、該熱硬化性ゴム成分（Ｅ）に架橋可能な熱硬化型ゴム硬化剤（Ｆ）とを含み、
前記金属箔（Ｃ）を前記基材シートの表面に付設する工程の前または後に、前記バインダー成分（Ａ）を架橋させる工程を有する前記＜８＞に記載の伝熱シートの作製方法。【００２０】
＜１０＞  発熱体と、
放熱体と、
前記発熱体と前記放熱体の間に、該発熱体及び放熱体の双方に接するように配置した、前記＜１＞〜＜７＞のいずれか一項に記載の伝熱シートと、
を有する放熱装置。
【発明の効果】
【００２１】
本発明によれば、伝熱特性（熱伝導率）、取扱い性（強度、タック性）、及びシートの形状加工性（応力緩和）に優れた伝熱シートを提供できる。
【発明を実施するための最良の形態】
【００２２】
＜伝熱シート＞
本発明の伝熱シートは、室温で弾性を示すバインダー成分（Ａ）（以下「バインダー成分（Ａ）」と略称する場合がある。）と異方性を有する黒鉛粉（Ｂ）（以下「黒鉛粉（Ｂ）」と略称する場合がある。）とを含有し、黒鉛粉（Ｂ）が厚み方向に配向した基材シートを有し、この基材シートの一方の表面に、基材シート厚みの１〜３０％の厚さの金属箔（Ｃ）を備える。このような構成とすることで、伝熱シートの伝熱特性を維持したまま取扱い性が改善される。【００２３】
上記厚みの金属箔（Ｃ）を付与することによって伝熱シートの強度が向上し、放熱材の形状や設計に合わせた加工が可能となり、また取付け作業時の取扱い性も向上する。また、異方性黒鉛粉（Ｂ）が厚み方向に配向することで、伝熱シートの厚み方向の熱伝導性が向上し、発熱体と放熱材間に設けられる場合に、発熱体の熱を放熱板に効率よく伝熱させることができる。【００２４】
本発明において、「異方性を有する」黒鉛粉とは、熱伝導率において異方性を有し、形状においてアスペクト比（短軸及び長軸）を有する黒鉛粉を意味する。
以下、「異方性を有する黒鉛粉」を、「異方性黒鉛粉」と称する場合がある。【００２５】
異方性黒鉛粉（Ｂ）が「シートの厚み方向に配向」するとは、伝熱シートを正八角形に切った各辺の厚み方向での断面を蛍光顕微鏡で観察し、いずれか１辺の断面において、任意の５０個の異方性黒鉛粉（Ｂ）の長軸が、伝熱シートの表面に対してなす角度（９０度以上の場合は補角を採用する）を測定し、その平均値が６０〜９０度の範囲内にある状態をいう。【００２６】
「室温で弾性を示す」とは、２５℃において、柔軟性を示すことを意味する。【００２７】
バインダー成分（Ａ）と異方性黒鉛粉（Ｂ）とは、それぞれが充分に混ざり合った状態となっていることが好ましい。【００２８】
以下、本発明の伝熱シートを構成する材料について説明を行う。【００２９】
（バインダー成分（Ａ））
本発明の放熱シートは、室温で弾性を示すバインダー成分（Ａ）を含有し、バインダー成分（Ａ）中で、後述の異方性黒鉛粉（Ｂ）がシートの厚み方向に配向している。【００３０】
バインダー成分（Ａ）としては、室温で弾性を示すものであれば制限されないが、ガラス転移温度５０℃以下の熱可塑性ゴム成分（Ｄ）を用いることが好ましく、より好ましくは−７０〜２０℃、更に好ましくは−６０〜０℃のガラス転移温度を有する場合である。ガラス転移温度が５０℃以下の場合は、柔軟性に優れ、金属箔（Ｃ）、発熱体及び放熱体に対する密着性が良好となる。なおガラス転移温度（Ｔｇ）は示差走査熱量装置（ＤＳＣ）により測定する。【００３１】
使用される熱可塑性ゴム成分（Ｄ）は特に制限されず、例えばアクリル酸エステル（エチル、ブチル又は２−エチルヘキシルなどのアクリル酸エステル）と他のモノマーとの共重合で得られるアクリルゴムや、エチレンとプロピレンを触媒にて反応させ得られるエチレン−プロピレンゴム、イソブチレンとイソプレンの共重合で得られるブチルゴム、ブタジエンとスチレンの共重合で得られるスチレンブタジエンゴム、アクリロニトリルとブタジエンからなるＮＢＲなどが挙げられる。【００３２】
また上記熱可塑性ゴム成分（Ｄ）は単独及び複合化して使用される。使用される熱可塑性ゴム成分（Ｄ）の重量平均分子量は、１０万〜２００万の範囲が好ましく、より好ましい範囲は２０万〜１５０万である。重量平均分子量が１０万以上の場合には、最終的に得られる基材シートとしてのガラス転移温度の低下が抑制され、電子機器内部の温度変化に伴う伝熱シートの物性の変動が抑えられて伝熱特性の変動が抑えられる。また使用する熱可塑性ゴム成分（Ｄ）の重量平均分子量が２００万以下の場合には、異方性黒鉛粉（Ｂ）との混合性が向上し、且つタック性及び弾性に優れる。【００３３】
熱可塑性ゴム成分（Ｄ）の含有量に特に制限はないが、基材シート１００質量部に対し、５質量部〜７０質量部であることが好ましく、５質量部〜６０質量部であることがより好ましい。この範囲内にあると上述のシート特性が維持される。【００３４】
熱可塑性ゴム成分（Ｄ）としては、具体的に、アクリルゴムとして、商品名：ＴＨＲ−８１１ＤＳ、重量平均分子量：５０万、ナガセケムテックス（株）製；商品名：ＴＨＲ−８１１ＤＲ、重量平均分子量：５０万、ナガセケムテックス（株）製；商品名：Ｎｉｐｏｌ ＡＲ３１、日本ゼオン（株）製；商品名：Ｎｉｐｏｌ ＡＲ５１、日本ゼオン（株）製；商品名：Ｎｉｐｏｌ ＡＲ７１、日本ゼオン（株）製；商品名：Ｎｉｐｏｌ ＡＲ３２、日本ゼオン（株）製；商品名：Ｎｉｐｏｌ ＡＲ４２Ｗ、日本ゼオン（株）製；等が例示できる。【００３５】
一般に、伝熱シートは発熱部材と放熱板に挟まれ、一定の圧力が加えられるとともに使用環境の温度が変化する状況で使用される。そのため使用環境下での圧力負荷に耐えうるよう、バインダー成分（Ａ）として、上述の熱可塑性ゴム成分（Ｄ）に加えて熱硬化性ゴム成分（Ｅ）を併用することが好適である。熱可塑性ゴム成分（Ｄ）と熱硬化性ゴム成分（Ｅ）の併用により、さらに取扱い性を高めることが可能である。【００３６】
なお、本発明において「熱硬化性ゴム成分（Ｅ）」とは、硬化前の成分を意味し、熱硬化型ゴム硬化剤（Ｆ）と熱処理することにより、硬化した成分となる。【００３７】
本発明において、熱硬化性ゴム成分（Ｅ）は、熱硬化型ゴム硬化剤（Ｆ）と架橋することにより、伝熱シートの使用温度によっても分子鎖運動の変化が少なくなり、取扱い性が向上（強度向上）し、また使用環境の急激な高温側への温度変化において安定した伝熱特性を得ることができる。【００３８】
本発明で使用する熱硬化性ゴム成分（Ｅ）に特に制限は無く、熱硬化型ゴム硬化剤（Ｆ）と架橋可能な官能基を有する変性合成ゴムであればよい。また、熱硬化性ゴム成分（Ｅ）を選択する際には、熱硬化型ゴム硬化剤（Ｆ）の種類の選択が重要となる。【００３９】
本発明に係る熱硬化性ゴム成分（Ｅ）の架橋は、架橋によって熱硬化性ゴム成分（Ｅ）の分子量が増加しシート強度が高くなるという、分子量の増加のみを単純に考えるのではなく、組み込まれる熱硬化性ゴム成分（Ｅ）及び熱硬化型ゴム硬化剤（Ｆ）の構造やその特徴を、架橋により得られた基材シートの特性に反映させるよう設計することが望ましい。また熱硬化性ゴム成分（Ｅ）は、熱硬化型ゴム硬化剤（Ｆ）に対して架橋できる官能基を有するものであることが好ましい。【００４０】
上記の目的を考慮すると、熱硬化性ゴム成分（Ｅ）において、熱硬化型ゴム硬化剤（Ｆ）と反応する官能基としては、カルボキシル基、水酸基、アミノ基等が好ましく、熱硬化性ゴム成分（Ｅ）としては、これらの官能基で変性された変性合成ゴムを使用することが好ましい。特に、カルボキシル基を有する、アクリロニトリル・ブタジエン・メタクリル酸の共重合体であるＮＢＲやアクリル酸ブチル・アクリロニトリル・アクリル酸との共重合で得られるアクリルゴムが、シート特性及びコストの面で好ましい。【００４１】
なお、熱硬化性ゴム成分（Ｅ）として、常温で固体である成分（Ｅ１）と、常温で液体である成分（Ｅ２）とを併用することが好ましい。常温で固形である成分（Ｅ１）は、強度及び耐熱性に優れ、常温で液体である成分（Ｅ２）は柔軟性に優れることから、これら両方の配合により、耐熱性と柔軟性をバランスよく得ることができる。ここで常温とは、１５℃〜３０℃とする。【００４２】
常温で固体である熱硬化性ゴム成分（Ｅ１）としては、カルボキシル基、水酸基、及びアミノ基等のうち少なくとも１つで変性された変性合成ゴムが好ましく、更には固形カルボキシル基変性合成ゴムが好ましい。
常温で液体である熱硬化性ゴム成分（Ｅ２）としては、カルボキシル基、水酸基、及びアミノ基等のうち少なくとも１つで変性された変性合成ゴムが好ましく、更には液状カルボキシル基変性合成ゴムであることが好ましい。【００４３】
好ましく使用されるカルボキシル基変性の固形ゴム（Ｅ１）の分子量は、常温で固体であれば特に制限は無く、重量平均分子量で１０万以上であることが好ましく、重量平均分子量１５万〜５０万であることがより好ましい。
好ましく使用されるカルボキシル基変性の液状ゴム（Ｅ２）の分子量は、常温で液体であれば特に制限は無く、重量平均分子量で９万以下であることが好ましく、重量平均分子量３万〜９万であることがより好ましい。【００４４】
前記カルボキシル基変性固形ゴム（Ｅ１）と前記カルボキシル基変性液状ゴム（Ｅ２）は、各々単独で、或いは混合して使用することができる。混合して使用する場合の比率は、要求特性により任意に決定される。なお、常温で固体である熱硬化性ゴム成分（Ｅ１）を多く用いると、強度、耐熱性を高める傾向があり、常温で液体である熱硬化性ゴム成分（Ｅ２）を用いると柔軟性を高める傾向がある。【００４５】
常温で固体の熱硬化性ゴム成分（Ｅ１）としては、具体的に、カルボキシル基変性ＮＢＲ（商品名：Ｎｉｐｐｏｌ  １０７２、重量平均分子量：２５万、カルボキシル基濃度：０．７５（ＫＯＨｍｇ／ｇ）、日本ゼオン（株）製）等が例示できる。【００４６】
常温で液体の熱硬化性ゴム成分（Ｅ２）としては、具体的に、カルボキシル基変性ＮＢＲ（商品名：Ｎｉｐｐｏｌ  ＤＮ６０１、重量平均分子量：６．８万、カルボキシル基濃度：０．７５（ＫＯＨｍｇ／ｇ）、日本ゼオン（株）製）、Ｘ７５０、Ｘ７４０、Ｘ１４６、Ｘ１６０（ＪＳＲ（株）製）等が例示できる。【００４７】
前記熱硬化性ゴム成分（Ｅ）の使用量は、バインダー成分（Ａ）中の熱可塑性ゴム成分（Ｄ）と熱硬化性ゴム成分（Ｅ）との総量１００質量部に対し１０〜７０質量部が好ましく、１０〜６０質量部がより好ましい。この範囲内であるとバランスのとれた伝熱シートが得られやすい。【００４８】
なお、熱硬化性ゴム成分（Ｅ）としての水酸基を有した変性合成ゴムと、熱硬化型ゴム硬化剤（Ｆ）としてのイソシアネート（ＮＣＯ）化合物とを併用する方法も採用し得るが、イソシアネート化合物は水分とも瞬時に反応するため、取扱い性及び反応のコントロールの観点からはイソシアネート化合物以外のものを用いることが好ましい。【００４９】
本発明で使用する熱硬化型ゴム硬化剤（Ｆ）に特に制限は無い。
ゴムの架橋（加硫）剤となる熱硬化型ゴム硬化剤（Ｆ）としては、一般的な硫黄、硫黄化合物、過酸化物等を使用することも可能であるが、環境（臭気）、安全衛生及びゴムとの架橋性の維持の観点から、熱硬化性ゴム成分（Ｅ）が有するカルボキシル基、水酸基、アミノ基等の官能基と容易に反応し、安定した物性を有する熱硬化型ゴム硬化剤（Ｆ）が好ましい。【００５０】
熱硬化性ゴム成分（Ｅ）としてカルボキシル基変性合成ゴム又はアミノ基変性合成ゴムを使用する場合、熱硬化型ゴム硬化剤（Ｆ）としてはエポキシ基含有化合物が好ましく、特にエポキシ基を２つ以上有するエポキシ基含有化合物が好ましい。エポキシ基含有化合物は、他部材との伝熱シートの接着力や耐熱性の向上、バインダー成分（Ａ）と異方性黒鉛粉（Ｂ）との混合性の向上等の働きもある。よって、エポキシ基含有化合物を使用した伝熱シートでは、使用するエポキシ基含有化合物の特徴が一部反映した物性を有したものとなる。【００５１】
本発明で使用するエポキシ含有化合物の分子量及び構造に特に制限は無いが、熱可塑性ゴム成分（Ｄ）と熱硬化性ゴム成分（Ｅ）との相溶性、耐熱性及びコスト等を考慮すると、数平均分子量（Ｍｎ）５００以下のエピクロルヒドリンとビスフェノールＡで構成されるエポキシ含有化合物が好ましい。【００５２】
特に熱硬化性ゴム成分（Ｅ）がカルボキシル基変性合成ゴム又はアミノ基変性合成ゴムであるときの、熱硬化型ゴム硬化剤（Ｆ）としてのエポキシ基含有化合物の比率は、熱硬化性ゴム成分（Ｅ）に含まれるカルボキシル基濃度又はアミノ基濃度とエポキシ基含有化合物の分子量及びエポキシ基の数（当量）で決定される。一般には、カルボキシル基変性合成ゴム又はアミノ基変性合成ゴム１００質量部に対し、エポキシ基含有化合物１〜３０質量部で配合されることが好ましい。エポキシ基含有化合物の配合量が１質量部以上の場合、エポキシ基含有化合物を介した架橋密度が向上し、タック性及びバインダー成分（Ａ）と異方性黒鉛粉（Ｂ）の混合性が向上する。また、エポキシ基含有化合物の配合量が３０質量部以下の場合には、添加したエポキシ基含有化合物の全体が架橋に充分寄与し、耐熱性やシート特性が向上する。【００５３】
また必要に応じて、イソシアネート又はアミン化合物等の硬化促進剤が使用される。【００５４】
前記熱硬化型ゴム硬化剤（Ｆ）と前記熱硬化性ゴム成分（Ｅ）との反応では、熱処理されることが好ましい。熱処理条件に特に制限はないが、１５０℃／６０分で完全硬化する。完全硬化は、カルボキシル基、水酸基、アミノ基等の官能基の完全消失（ＩＲ）が確認され、これを完全硬化した状態と判断できる。従って、伝熱シート中の硬化ひずみを少なくしたい場合は、低温・長時間で熱処理し、また、生産性向上を図る場合には高温・短時間で熱処理する。【００５５】
熱硬化型ゴム硬化剤（Ｆ）と熱硬化性ゴム成分（Ｅ）の架橋により得られる架橋密度は、熱処理条件により任意に設定できる。上記熱処理条件によりバインダー成分（Ａ）中に含まれる熱硬化性ゴム成分（Ｅ）と熱硬化型ゴム硬化剤（Ｆ）との架橋密度を変えることができるため、所望の要求に合わせた性状の伝熱シートを提供することができる。【００５６】
例えば、本発明の伝熱シートにおいて、発熱部材と放熱板のタック性を優先したい場合には、熱処理せずに伝熱シートを発熱体及び放熱体に付着させた後に、熱処理を施して熱硬化性ゴム成分（Ｅ）と熱硬化型ゴム硬化剤（Ｆ）とを硬化させる方法がある。
また、基材シートと後述の金属箔（Ｃ）との密着性をより向上させる場合には、熱処理せずに基材シートを作製し、この基材シートに金属箔（Ｃ）を付与した後に、熱処理を施して熱硬化性ゴム成分（Ｅ）と熱硬化型ゴム硬化剤（Ｆ）とを硬化させる方法がある。【００５７】
このように、熱処理せずに基材シートや伝熱シートを形成し、その後で熱処理を施す場合には、粘着性付与剤をバインダー成分（Ａ）に加えることが好ましい。粘着性付与剤としては、例えば、タッキファイヤーなどが挙げられる。市販品としては、スーパーエステルＡ−７５（荒川化学工業（株）製）、エステルガムＡＡ−Ｌ（荒川化学（株）製）、ペンセルＡ（荒川化学（株）製）などを例示することができる。【００５８】
他方、タック性よりも生産性を重視する場合、基材シートや伝熱シートを作製した段階で熱処理し、バインダー成分（Ａ）中の熱硬化性ゴム成分（Ｅ）と熱硬化型ゴム硬化剤（Ｆ）とを硬化させ、バインダー成分（Ａ）中に分散する熱可塑性ゴム成分（Ｄ）のタック性により、発熱部材と放熱板の間に固定する方法等がある。【００５９】
いずれにしても、本発明の伝熱シートを放熱材として利用する前には、熱硬化性ゴム成分（Ｅ）と熱硬化型ゴム硬化剤（Ｆ）とを硬化させることにはなるが、上述の通り、放熱材として使用する前の伝熱シートは、所望の要求により架橋密度を変えることが可能である。【００６０】
（黒鉛粉（Ｂ））
本発明の伝熱シートは、異方性を有する黒鉛粉（異方性黒鉛粉）（Ｂ）を含有する。放熱材料として機能する異方性黒鉛粉であれば特に限定されないが、膨張黒鉛成型シートの粉砕粉であることが好ましく、更に薄片針枝状又は樹枝状の形状を有することが好ましい。【００６１】
膨張黒鉛成型シートの粉砕粉は、例えば、下記の工程を経て作製される。
（１）膨張黒鉛を作製する工程。
（２）膨張黒鉛により、膨張黒鉛成型シートを作製する工程。
（３）膨張黒鉛成型シートを粉砕する工程。
（４）分級により粉砕粉の粒度を揃える工程。【００６２】
上記（１）の工程において、膨張黒鉛を作製する方法は特に制限はなく、例えば原料の天然黒鉛等を、酸性物質及び酸化剤を含む溶液中に浸漬して黒鉛層間化合物を生成させる工程の後に、前記黒鉛層間化合物を加熱して黒鉛結晶のｃ軸方向を膨張させて膨張黒鉛とする工程を経て製造することができる。これにより、膨張した黒鉛が虫状短繊維となり複雑に絡み合った形態となる。【００６３】
膨張黒鉛の膨張倍率は特に制限はないが、放熱特性を考慮すると、１０倍以上が好ましく、５０倍から５００倍であることが更に好ましい。膨張倍率が１０倍以上の膨張黒鉛を使用すると、得られる膨張黒鉛成形シートの強度に優れ、また５００倍以下の膨張黒鉛を使用すると、膨張黒鉛成型シートの作製の作業性に優れる。また必要に応じて、上記膨張黒鉛を更に高い温度で熱処理し、膨張黒鉛中に含まれる不純物を除去して使用されることも好ましい。【００６４】
なお、前記膨張黒鉛の原料黒鉛としては特に制限はないが、天然黒鉛、キッシュ黒鉛、熱分解黒鉛等の、高度に結晶が発達した黒鉛が好ましいものとして挙げられる。得られる特性と経済性の両者を考慮すると天然黒鉛が好ましい。用いる天然黒鉛としては、特に制限はなく、Ｆ４８Ｃ（日本黒鉛（株）製）、Ｈ−５０（中越黒鉛（株）製）等の市販品を用いることができる。これらは、鱗片状の性状形態で使用することが好ましい。【００６５】
上記（１）の工程において、黒鉛の処理に用いられる酸性物質は、黒鉛層間に進入して十分な膨張能力を有する酸性根（陰イオン）を発生可能な、硫酸等が使用される。酸性物質としての硫酸は、適度な濃度で使用され、９５質量％以上の濃度であることが好ましく、濃硫酸を使用することが特に好ましい。酸性物質の使用量については特に制限はなく、目的とする膨張倍率で決定され、例えば、原料黒鉛１００質量部に対して１００〜１０００質量部で使用することが好ましい。【００６６】
また、酸性物質と伴に用いられる酸化剤は、過酸化水素、過塩素酸カリウム、過マンガン酸カリウム、重クロム酸カリウム等の過酸化物、また硝酸などの酸化作用のある酸を用いることが好ましく、良好な膨張黒鉛を得やすいという観点から過酸化水素が特に好ましい。
酸化剤として過酸化水素を用いる場合には、水溶液として用いることが好ましい。水溶液中の過酸化水素の濃度については特に制限はないが、２０〜４０質量％の範囲が好ましい。過酸化水素水の使用量についても特に制限はないが、原料黒鉛１００質量部に対して５〜６０質量部の範囲で使用することが好ましい。【００６７】
上記（２）の工程において、得られた膨張黒鉛を成型してシート化する方法に特に制限はなく、常温でのロール、プレス等により簡単にシート化することができる。また、得られる膨張黒鉛成型シート層の嵩密度は、膨張黒鉛充填量と成形圧力の大きさでほぼ決定される。【００６８】
使用される膨張黒鉛成型シートの嵩密度に制限はなく、０．０７ｇ／ｃｍ３〜１．５ｇ／ｃｍ３の範囲が好ましく、０．１ｇ／ｃｍ３〜１．５ｇ／ｃｍ３の範囲がより好ましい。嵩密度が０．０７ｇ／ｃｍ３以上の場合、膨張黒鉛成型シートの強度が充分となり、嵩密度が１．５ｇ／ｃｍ３以下の場合、成型時に膨張黒鉛擬集物が破壊するのが抑えられる。【００６９】
膨張黒鉛成型シートは上記製法により得ることもでき、また下記に示す市販品を入手して使用することも可能である。本発明で用いられる膨張黒鉛成型シートとしては、日立化成工業（株）製のカーボフィットＨＧＰ−１０５、ＨＧＰ−２０７等が挙げられる。【００７０】
上記（３）及び（４）の工程で使用する装置に制限はなく、一般的な乾式粉砕機及び乾式分級機が使用でき、形状が薄片針枝状又は樹枝状の異方性黒鉛粉を得ることができる。
本発明の伝熱シートにおいて、異方性黒鉛粉（Ｂ）の形状が球状もしくは球状に近い場合は、後に述べる異方性黒鉛粉（Ｂ）同士の接触が緩慢となって高い伝熱性を有する伝熱シートが得られにくくなるため、薄片針枝状又は樹枝状の異方性黒鉛粉を用いることが好適である。【００７１】
ここで、「薄片針枝状」とは、針葉樹のような尖った葉を平らにした形状を指す。また「樹枝状」とは、木の枝のような形状で、複数の小枝が絡み合った形状を指す。なお、これらの形状の確認は、ＳＥＭを用いて行う。【００７２】
異方性黒鉛粉（Ｂ）の平均粒径（Ｄ５０）は、５０μｍ〜２０００μｍの範囲が好ましい。異方性黒鉛粉（Ｂ）の平均粒径が５０μｍ以上の場合、放熱特性を左右する黒鉛粉の異方性が充分となり、異方性黒鉛粉（Ｂ）同士の接触確率が増大し放熱特性が向上する傾向にある。平均粒径が２０００μｍ以下の異方性黒鉛粉（Ｂ）を使用した場合は、バインダー成分（Ａ）と均一に混合しやすく、伝熱シートの伝熱特性及び物性が均一化しやすい。【００７３】
異方性黒鉛粉（Ｂ）の基材シートにおける配合量は、基材シート全体に対して、２０〜７０質量％であることが好ましく、２５〜６０質量％であることが好ましい。２０質量％以上では放熱効果が充分となり、７０質量％以下では基材シートが硬くなりすぎるのが防止される。【００７４】
（その他の成分）
本発明の伝熱シートで使用されるその他の成分としては、難燃剤、可塑剤等が挙げられる。難燃剤としては特に制限はないが、基材シートのバインダー成分（Ａ）の一部として機能するため、バインダー成分（Ａ）との相溶性や耐熱性及び得られる基材シートの物性を配慮して選択する。【００７５】
難燃剤としては一般的なハロゲン化化合物が使用できるが、上記シート特性のバランスを考慮すると燐酸エステル系の難燃剤が好ましく、例えばトリメチルホスフェート、トリエチルホスフェートの脂肪族燐酸エステルや、トリフェニルホスフェート、トリクレジルホスフェート等の芳香族燐酸エステル及びビスフェノールＡビス（ジフェニルホスフェート）等の芳香族縮合型燐酸エステルが挙げられ、これらは単独及び混合して使用できる。
本発明で使用できる燐酸エステルの一例としては、芳香族縮合燐酸エステル（大八化学工業（株）のＣＲ−７４１）等が挙げられる。【００７６】
難燃剤の使用量は、伝熱シートのバインダー成分（Ａ）の１００質量部に対して５〜５０質量部の範囲が好ましく、異方性黒鉛粉（Ｂ）の使用量によって適宜決定される。難燃剤の使用量が５質量部以上の場合には、目標とする難燃性が得られやすく、５０質量部以下の場合には、得られる伝熱シートの柔軟性が急激に低下するのが抑えられる。【００７７】
また、可塑剤としては各種低分子化合物が使用され、例えば、ポリブテン（日油（株）製、商品名０Ｎ、３Ｎ、５Ｎ、１０Ｎ、３０Ｎ、２００Ｎ）などが挙げられる。【００７８】
（基材シート）
本発明に係る基材シートは、前記バインダー成分（Ａ）と前記異方性黒鉛粉（Ｂ）とを含有し、異方性黒鉛粉（Ｂ）が厚み方向に配向してなる。
この基材シートの厚みは、１００μｍ〜２０００μｍであることが好ましく、１００μｍ〜１５００μｍであることがより好ましく、１００μｍ〜１０００μｍであることが更に好ましい。基材シートの厚みが上記範囲内にあると、取扱い性及び伝熱特性に優れる。
なお、本発明の伝熱シート中における基材シートの厚みは、厚さゲージによって測定し、その平均値（同一基材シート内の任意の５点での測定の平均値）とする。なお、厚さゲージとしては、例えば、デジタルダイヤルゲージ（株式会社ミツトヨ製  デジマチックインジケータＩＤ−Ｃ１１２Ｃ）が挙げられる。【００７９】
上述の通り、基材シートは熱処理して硬化した硬化シートであってもよいし、熱処理せずに未架橋の状態のシートであってもよい。
未架橋の基材シートは、後述の金属箔（Ｃ）をラミネートして伝熱シートを作製した後に、或いは、伝熱シートを発熱体と放熱体の間に配置した後に、熱処理を施してもよい。
基材シートの具体的な作製方法については後述する。【００８０】
（金属箔（Ｃ））
本発明において、使用される金属箔（Ｃ）の材質は用途に合わせて適宜選定される。そのなかでも、取扱い性、伝熱特性の観点からアルミ、銅又は錫が好ましい。
金属箔（Ｃ）の厚みは、前記基材シート厚みの１〜３０％であり、１〜２５％であることがより好ましく、１〜２０％であることが更に好ましい。金属箔（Ｃ）の厚みが前記シート厚みの１％以下の場合には取扱い性の改善効果に乏しく、また３０％以上の場合にはシート表面が硬くなり、伝熱特性が低下する。【００８１】
本発明の伝熱シート中における金属箔（Ｃ）の厚みは、厚さゲージによって測定し、その平均値（同一金属箔内の任意の５点での測定の平均値）とする。なお、厚さゲージとしては、例えば、デジタルダイヤルゲージ（株式会社ミツトヨ製、デジマチックインジケータＩＤ−Ｃ１１２Ｃ）が挙げられる。【００８２】
金属箔（Ｃ）の厚みは、前記基材シート厚みの１〜３０％であればよく、用途や基材シートの厚みにより適宜選定することがより好ましい。具体的には、５μｍ〜１００μｍであることが好ましく、５μｍ〜９０μｍであることがより好ましく、５μｍ〜８０μｍであることが更に好ましい。金属箔（Ｃ）の厚みが上記範囲内にあると、取扱い性及び伝熱特性に優れる。【００８３】
＜伝熱シートの製造方法＞
伝熱シートの製造方法では、まず、前記バインダー成分（Ａ）と前記異方性黒鉛粉（Ｂ）とを含有し、異方性黒鉛粉（Ｂ）が厚み方向に配向した基材シートを作製する。次に、基材シートの一方の表面に基材シート厚みの１〜３０％の厚さの金属箔（Ｃ）を付設する。【００８４】
詳細には、伝熱シートの製造方法は、下記の工程を含む。
（ａ）前記バインダー成分（Ａ）と前記異方性黒鉛粉（Ｂ）とを含有する組成物を調製する工程。
（ｂ）前記組成物から一次シートを作製する工程。
（ｃ）前記一次シートを積層又は捲回して成形体を得る工程。
（ｄ）前記成形体をスライスしてスライスシート（基材シート）を得る工程。
（ｅ）前記スライスシート（基材シート）の一方の表面に、金属箔（Ｃ）を付設（ラミネート）して伝熱シートを得る工程。【００８５】
（（ａ）工程）
まず、前記バインダー成分（Ａ）、異方性黒鉛粉（Ｂ）、および適宜他の成分を混合して組成物を得る。
上記したバインダー成分（Ａ）、異方性黒鉛粉（Ｂ）及びその他の成分の混合方法に特に制限はなく、前記各成分を変異無く、短時間で均一に混合できる方法が好ましい。特に、加熱した加圧型のニーダを使用し混合することが好ましい。【００８６】
混合条件は、使用するバインダー成分（Ａ）の分子量や異方性黒鉛粉（Ｂ）の配合量等で任意に決定する。一般的なニーダへの各成分の投入順序は、バインダー成分（Ａ）として、高分子の固形成分と低分子の液状成分を使用する場合には、固形成分を最初にニーダに投入し、素練りした状態で液状成分を少量ずつ配合して混合する方法で行われる。こうすることにより、均一なバインダー成分（Ａ）が得られ効果的である。【００８７】
また、固形成分及び液状成分のよりいっそうの均一性を望む場合には、固形成分と液状成分をニーダ及びロールにて均一混合し（このときに他成分の少量を配合してもよい）、前記混合と他材料をニーダにて再度混合してもよい。【００８８】
また、熱硬化型ゴム成分（Ｅ）を使用する場合において、組成物の粘度が高く混合時に摩擦熱が発生し、熱硬化型ゴム硬化剤（Ｆ）と熱硬化性ゴム成分（Ｅ）との架橋反応の進行が懸念される場合は、混合終了時の１０〜２０分程度前に熱硬化型ゴム硬化剤（Ｆ）をニーダに投入することが好ましい。組成物の混合の均性一（熱硬化型ゴム硬化剤（Ｆ）による架橋反応の進行の確認も含まれる）の判断は、組成物の粘度を、キュラストメーターやムーニー粘度計で測定することで行う。【００８９】
この際の目標とする粘度は、各種の配合系において混合温度や時間を変える等により予備検討を行い、目的とする物性値の得られた伝熱シート組成物の粘度値とすることが好ましい。なお、ここで目標とする組成物の粘度とは、硬化反応による影響が殆どなく、異方性黒鉛粉（Ｂ）とバインダー成分（Ａ）との混合状態のみに起因する粘度である。【００９０】
また、必要に応じて有機溶剤を少量添加して、混合性の向上を図ることもできるが、最終的には使用した溶媒を除去することが望ましい。【００９１】
（（ｂ）工程）
次に、前記（ａ）工程で得た組成物から一次シートを作製する。
具体的には、（ａ）工程で得た組成物を、圧延成形、プレス成形、押し出し成形又は塗工することにより、前記異方性黒鉛粉（Ｂ）を主たる面に関してほぼ平行な方向に配向した一次シートを作製する。このなかでも、圧延成形又はプレス成形による方法が、確実に異方性黒鉛粉（Ｂ）を配向させ易く好ましい方法である。【００９２】
ここで、異方性黒鉛粉（Ｂ）がシートの主たる面に関して平行方向に配向した状態とは、異方性黒鉛粉（Ｂ）がシートの主たる面に沿って配向した状態をいう。具体的には、異方性黒鉛粉（Ｂ）の長軸とシートの主たる面とのなす角度（９０度以上の場合は補角を採用する）が、０〜４５度の範囲内にある状態をいう。シート面内での異方性黒鉛粉（Ｂ）の配向の向きは、前記組成物を成形する際に、組成物の流れる方向を調節することによってコントロールされる。【００９３】
なお、異方性黒鉛粉（Ｂ）は異方性を有する粒子であるため、組成物を圧延成形、プレス成形、押し出し成形又は塗工すると、通常、異方性黒鉛粉（Ｂ）の向きが揃って配置される。【００９４】
（（ｃ）工程）
次いで、上記（ｂ）工程において得られた一次シートを積層又は捲回して成形体を得る。
一次シートを積層する方法については特に制限はなく、例えば、複数枚の一次シートを積層する方法、一次シートを折り畳む方法等が挙げられる。【００９５】
積層する際は、シート面内での異方性黒鉛粉（Ｂ）の向きを揃えて積層する。積層する際の一次シートの形状は、特に制限はなく、例えば矩形状の一次シートを積層した場合は角柱状の成形体が得られ、円形状の一次シートを積層した場合は円柱状の成形体が得られる。【００９６】
また、一次シートを捲回する方法も特に制限はなく、前記一次シートを異方性黒鉛粉（Ｂ）の配向方向を軸にして捲回すればよい。捲回の形状も特に制限はなく、例えば、円筒形でも角筒形でもよい。【００９７】
一次シートを積層する際の圧力や捲回する際の引張り力は、この後の工程の一次シート面からの法線に対し４５〜８０度の角度でスライスする都合上、スライス面がつぶれて所要面積を下回らない程度に弱く、かつシート間がうまく接着する程度に強くなるよう調節される。【００９８】
通常はこの調節によって積層面又は捲回面間の接着力が充分に得られるが、不足する場合は溶剤又は接着剤等を薄く一次シートに塗布した上で積層又は捲回を行って成形体を得てもよい。また、スライス条件によって発生する応力に対し一次シートの界面剥離が心配な場合は、成形体を熱処理し、一次シート界面の一部硬化及び全硬化して成形体を得た後、スライスすることもできる。この場合、成形体を上下加熱した金属板に挟み、成形体が変形しない程度に圧力を加える方法は有効である。また成形体を熱処理（硬化）後にスライスして得られる伝熱シートは、後工程で熱処理を行なわなくてもよい。【００９９】
（（ｄ）工程）
次に、上記（ｃ）工程により得た成形体をスライスして、スライスシート（基材シート）を得る。一次シート面からの法線に対し４５〜８０度の角度で、好ましくは５５〜７０度の角度でスライスして、所定の厚みを有するスライスシート（基材シート）を得る。スライスの際の角度は、基材シート中の異方性黒鉛粉（Ｂ）の長軸が、基材シートの表面に対して平均して６０〜９０度（９０度以上の場合は補角を採用する）の範囲内となるように調節することが好ましい。【０１００】
前記成形体が積層体である場合は、一次シートの積層方向とは垂直又は略垂直となるように、上記角度でスライスすればよい。【０１０１】
また、前記成形体が捲回体である場合は、捲回の軸に対して垂直又は略垂直となるように、上記角度でスライスすればよい。【０１０２】
更に、円形状の一次シートを積層した円柱状の成形体の場合は、上記角度の範囲内でかつら剥きのようにスライスしてもよい。【０１０３】
スライスする方法は特に制限されず、例えば、マルチブレード法、レーザー加工法、ウォータージェット法、ナイフ加工法等が挙げられる。スライスシート（基材シート）の厚み精度及び切断面の平滑性を考慮するとナイフ加工法が好ましい。【０１０４】
スライスする際の切断具は、特に制限されず、スリットを有する平滑な盤面と、該スリット部より突出した刃部と、を有するカンナ様の部位を有するスライス部材であって、前記刃部が、スライスシート（基材シート）の所望の厚みに応じて、前記スリット部からの突出長さが調節可能であるものを使用すると、得られるスライスシート（基材シート）の表面近傍のバインダー成分（Ａ）の亀裂或いは異方性黒鉛粉（Ｂ）の配向を乱し難く、かつ所望の厚みの薄いシートも作製し易いので好ましい。【０１０５】
具体的には、上記スライス部材は、鋭利な刃を備えたカンナ又はスライサーを用いることが好ましい。これらの刃は、スライスシート（基材シート）の所望の厚みに応じて、前記スリット部からの突出長さが調節可能とすることで、容易に所望の厚みとすることが可能である。【０１０６】
スライスする温度は、使用する熱可塑性ゴム成分（Ｄ）のＴｇ（ガラス転移温度）と使用する異方性黒鉛粉（Ｂ）の配合量及び粒径により調整され、通常、成形体表面温度で−５０℃〜＋５０℃の範囲が好ましい。
＋５０℃以下のガラス転移温度の成形体は、成形体全体の柔軟性が抑えられてスライスしやすく、結果として、異方性黒鉛粉（Ｂ）の配向が乱れることが抑えられ、伝熱特性に優れる。また、スライス温度が−５０℃以上の場合には、成形体が固く脆くなるのが抑えられ、スライス直後に得られたスライスシートの割れが抑えられる。【０１０７】
成形体のスライス厚みは、用途等により任意に決定され、０．１〜５ｍｍ程度が好ましい。成形体のスライス厚みが０．１ｍｍ以上では取扱いやすく、５ｍｍ以下の場合は、熱伝導性に優れる。【０１０８】
（（ｅ）工程）
上記（ｄ）工程により得られたスライスシート（基材シート）の一方の表面に、金属箔（Ｃ）を付設（ラミネート）して、伝熱シートを得る。
使用する金属箔（Ｃ）の種類や厚みは、用途やスライスシート（基材シート）の厚みにより適宜選定する。ラミネートに使用するラミネータにはメタルロール、ゴムロールが使用される。ラミネート温度は０〜１２０℃が好ましく、０〜１００℃かより好ましい。ラミネート温度が０℃以上の場合には基材シートと金属箔の密着性に優れ、剥がれ難くなり、１２０℃以下では異方性黒鉛粉の配向の乱れが抑えられて、伝熱特性に優れた伝熱シートが得られる。【０１０９】
（その他）
上述のように、バインダー成分（Ａ）の硬化のための熱処理は、（ｂ）工程の後、（ｃ）工程の後、（ｄ）工程の後、（ｅ）工程の後、又は伝熱シートを発熱体と放熱体の間に挟持させた後、のいずれの段階で行なってもよい。（ｂ）工程の後に熱処理工程を備えれば、生産性が高まり、（ｃ）工程の後に熱処理工程を備えれば、一次シートを積層したときの一次シート間の密着性が向上し、（ｄ）工程の後に熱処理工程を備えれば、スライスシート（基材シート）の一体性が向上し、（ｅ）工程の後に熱処理工程を備えれば、スライスシート（基材シート）と金属箔（Ｃ）との密着性が向上し、伝熱シートを発熱体と放熱体の間に挟持させた後に熱処理工程を備えれば、発熱体と伝熱シートと放熱体の間での密着性が向上する。【０１１０】
＜放熱装置＞
本発明の放熱装置は、本発明の伝熱シートを発熱体と放熱体の間に介在させてなるものである。
本発明の伝熱シートを適用する発熱体としては、使用温度が２００℃を超えないものであることが好ましい。使用温度が２００℃以下では、前記バインダー成分（Ａ）の急激な柔軟性の低下が抑えられて、放熱特性の低下が抑制される。使用する好適な温度は、−２０〜１５０℃の範囲であり、半導体パッケージ、ディスプレイ、ＬＥＤ、電灯等が、好適な発熱体の例として挙げられる。【０１１１】
放熱体としては、例えば、アルミ、銅のフィン・板等を利用したヒートシンク、ヒートパイプに接続されているアルミや銅のブロック、内部に冷却液体をポンプで循環させているアルミや銅のブロック、ペルチェ素子及びこれを備えたアルミや銅のブロック等が使用できる代表的なものである。【０１１２】
本発明の放熱装置は、発熱体と放熱材に、本発明の伝熱シートの各々の面を接触させて配置したものである。発熱体、伝熱シート及び放熱材を充分に密着させた状態で固定できる方法であれば、接触・固定させる方法に制限はないが、密着を持続させる観点から、ばねを介してねじ止めする方法、クリップで挟む方法等のように押し付ける力が持続する接触・固定方法が好ましい。【０１１３】
なお、日本出願２０１０−１３８４８８の開示はその全体が参照により本明細書に取り込まれる。
本明細書に記載された全ての文献、特許出願、および技術規格は、個々の文献、特許出願、および技術規格が参照により取り込まれることが具体的かつ個々に記された場合と同程度に、本明細書中に参照により取り込まれる。
【実施例】
【０１１４】
以下、実施例により本発明を具体的に説明する。本発明は、下記実施例に限定されない。【０１１５】
［実施例１］
（１）異方性黒鉛粉（膨張黒鉛成型シートの粉砕粉）の作製
嵩密度０．２ｇ／ｃｍ３の膨張黒鉛成型シート（日立化成工業（株）製、商品名：カーボフィットＨＧＰ−１０５）を粉砕機（細川ミクロン社（株）製、商品名：ロートプレツクス）で粉砕し、得られた粉砕粉を振動篩にて分級し、粒度分布５００〜１０００μｍの異方性黒鉛粉（膨張黒鉛シート粉砕粉）を２ｋｇ作製した。
得られた異方性黒鉛粉の形状をＳＥＭ写真で観察し、樹枝状であることを確認した。【０１１６】
（２）組成物の調製
容量１Ｌの加圧機構を備えたニーダ（吉田製作所（株）製  商品名：１１００−Ｓ−１）を８０℃に昇温（バレル温度）し、熱可塑性ゴム成分（Ｄ）としてのアクリルゴム（ナガセケムテックス（株）製、商品名：ＨＴＲ−８１１ＤＲ、重量平均分子量：５０万、ガラス転移温度：−４６℃、タック性大、室温で弾性を示す。）３２０ｇと上記（１）で作製した異方性黒鉛粉２５０ｇを投入し、１０分間混合した。
混合終了後、難燃剤として燐酸エステル（大八化学工業（株）製、商品名：ＣＲ−７４１（粘度：２４００ｍｐａ・ｓ（４０℃）））１５０ｇを４回に分け２０分掛けて（１回毎に５分混合）前記混合物中に混ぜこんだ。
その後、２００ｇの異方性黒鉛粉の残分を投入して２０分混合し、組成物とした。この組成物において、放熱材料である異方性黒鉛粉の配合量は、全体配合量の４８．９質量％となる。【０１１７】
また混合物の粘度は、ムーニー粘度計（上島製作所（株）製、商品名：ＶＲ−１１３０）の値で、２５（６０℃）、１８（８０℃）、１３（１００℃）であった。これについて測定温度を横軸に粘度を縦軸にとって、温度変化伴う粘度変化（温度依存性）を確認したところ、両者の関係が直線関係にあり、使用した熱可塑性ゴム成分（Ｄ）のムーニー粘度と傾向が一致（粘度の値は異なる）した。以上の結果からバインダー成分（Ａ）中の異方性黒鉛粉の分散性が良好であること、及び混合時のバインダー成分（Ａ）の性状の変化が少ないものと判断した。【０１１８】
（３）一次シートの作製
成形体に用いる一次シートは、下記のようにして得た。
まず、離型処理した０．１ｍｍ厚みのＰＥＴフィルムに、上記調製した組成物の５０ｇを挟み、常温のプレス機を使用し約３ｍｍ厚のシートに加工した。得られた加工シートを８０℃に昇温したロール（ギャップ１．２ｍｍ）に通し、冷却後厚み１ｍｍの一次シートを得た。この一次シートの密度は１．４ｇ／ｃｍ３であった。【０１１９】
（４）一次シートの積層
上記（２）で作製した一次シートを、ロール方向に合わせ５０ｍｍ×２５０ｍｍサイズに切断したもの５０枚を作製し、前記切断シートを寸法どおり積層した積層体を得た。
積層体の最外面である両表面に離型紙を充て、盤面を５０℃の加熱したハンドプレスに乗せた。更に、積層体の両端側に、厚み調整材として厚み４．５ｍｍの金属板を設置した。この状態でプレスを５分間行い、スライス用の成形体を作製した。【０１２０】
（５）成形体のスライス（基材シートの作製）
食肉ブロック用のスライス機を応用した自家製のスライス装置を使用して、上記（３）で作製した成形体をスライス装置に固定した。成形体の表面温度を−１０℃に冷却した後、定盤に固定した単刃により、成形体のスライド速さ６０ｍｍ／分、切削角度３０°の条件でスライスし、厚み０．２５ｍｍのスライスシート（基材シート）を作製した。【０１２１】
また、基材シートの断面をＳＥＭ（走査型電子顕微鏡）により観察し、任意の５０個の異方性黒鉛粉の長軸が、基材シートの表面に対してなす角度を測定し、その平均値を求めたところ９０度であり、異方性黒鉛粉は基材シートの厚み方向に配向していることが認められた。【０１２２】
（６）金属箔のラミネート
次いで作製した基材シートに厚み２０μｍのアルミ箔を載せて、温度６０℃に設定したメタルロールでラミネートし、厚み０．２５ｍｍの伝熱シートを作製した。
基材シート及び金属箔（アルミ箔）の厚みは、デジタルダイヤルゲージ（株式会社ミツトヨ製  デジマチックインジケータＩＤ−Ｃ１１２Ｃ）で測定し、基材シート及び金属箔の任意の５点での平均値とした。
厚み０．２５ｍｍの伝熱シートにおける基材シートの厚みは２３０μｍであり、金属箔の厚みは２０μｍであった。【０１２３】
［実施例２］
実施例１と同様にして、但し、実施例１の（６）のアルミ箔を厚み２０μｍの錫箔に代えて、伝熱シートを作製した。【０１２４】
［実施例３］
実施例１と同様にして、但し、実施例１の（２）の組成物を、下記調製した組成物に代えて、伝熱シートを作製した。【０１２５】
（組成物の調製）
熱可塑性ゴム成分（Ｄ）としてのアクリルゴム（ナガセケムテックス（株）製、商品名：ＨＴＲ−８１１ＤＲ、重量平均分子量：５０万、ガラス転移温度：−４６℃、タック性大、室温で弾性を示す。）２１１ｇと、熱硬化性ゴム成分（Ｅ）としての、常温で固体の固形カルボキシル基変性ＮＢＲ（日本ゼオン（株）製、商品名：Ｎｉｐｐｏｌ  １０７２、重量平均分子量：２５万、カルボキシル基濃度：０．７５（ＫＯＨｍｇ／ｇ））８０ｇ、及び実施例１の（１）で作製した異方性黒鉛粉２００ｇを、実施例１と同様のニーダに投入し、１０分間混合した。【０１２６】
混合終了後、常温で液体の液状カルボキシル基変性ＮＢＲ（日本ゼオン（株）製、商品名：Ｎｉｐｐｏｌ  ＤＮ６０１、重量平均分子量：６．８万、カルボキシル基濃度：０．７５（ＫＯＨｍｇ／ｇ））３０ｇと、難燃剤として燐酸エステル（大八化学工業（株）製、商品名：ＣＲ−７４１、粘度：２４００ｍｐａ・ｓ（４０℃））１５０ｇを混合したものを、４回に分け２０分掛けて（１回毎に５分混合）前記混合物中に混ぜこんだ。【０１２７】
その後、２６２ｇの異方性黒鉛粉の残分を投入し２０分混合し、更に熱硬化型ゴム硬化剤（Ｆ）として、エポキシ基含有化合物（シェル化学社製、商品名：エピコート８２８（以下、「Ｅｐ８２８」と略す）、数平均分子量：３８０、２官能型、エポキシ基の数（当量）：１９０（液状））１１ｇ（ＮＢＲ使用質量の１０質量％）を投入して１０分混合し、組成物とした。【０１２８】
得られた組成物のバインダー成分１００質量部（熱可塑性ゴム成分（Ｄ）と熱硬化性ゴム成分（Ｅ）の合計量）中、熱可塑性ゴム成分（Ｄ）としてのアクリルゴムは、６５．７質量部、熱硬化性ゴム成分（Ｅ）としてのＮＢＲが３４．３質量部となる。
また、この組成物において、放熱材料である異方性黒鉛粉の配合量は、全体配合量の４８．９質量％であり、混合物のムーニー粘度は、２７（６０℃）、２０（８０℃）、１５（１００℃）であった。【０１２９】
［実施例４］
実施例１と同様にして、但し、実施例１の（２）の組成物を、下記調製した組成物に代えて、伝熱シートを作製した。【０１３０】
（組成物の調製）
熱可塑性ゴム成分（Ｄ）としてのアクリルゴム（ナガセケムテックス（株）製、商品名：ＨＴＲ−８１１ＤＲ、重量平均分子量：５０万、ガラス転移温度：−４６℃、タック性大、室温で弾性を示す。）１７０ｇと、実施例１の（１）で作製した異方性黒鉛粉２００ｇを、実施例１と同様のニーダに投入し、１０分間混合した。
難燃剤としての燐酸エステル（大八化学工業（株）製、商品名：ＣＲ−７４１（粘度：２４００ｍｐａ・ｓ（４０℃）））１５０ｇ、及び可塑剤としてのポリブテン（日油（株）製、商品名２００Ｎ）１５０ｇを混合したものを、４回に分け２０分掛けて（１回毎に５分混合）前記混合物中に混ぜこんだ。
その後、２５０ｇの異方性黒鉛粉の残分を投入し２０分混合し、組成物とした。
この組成物において、放熱材料である異方性黒鉛粉の配合量は、全体配合量の４８．９質量％であり、混合物のムーニー粘度は、２２（６０℃）、１７（８０℃）、１２（１００℃）であった。【０１３１】
［実施例５］
実施例１と同様にして、但し、実施例１の（６）のアルミ箔を厚み２０μｍの銅箔に代えて、伝熱シートを作製した。【０１３２】
［比較例１］
実施例１と同様にして、但し、実施例１の（６）においてアルミ箔をラミネートせずに、伝熱シートを作製した。【０１３３】
＜伝熱シートの評価＞
上記実施例１〜４および比較例１で得た伝熱シートについて、下記のようにしてシート特性を評価した。その結果を表１に示す。また伝熱特性に関しては、シートの熱抵抗値を用いた。【０１３４】
〔熱抵抗〕
得られた伝熱シートから、縦１ｃｍ×横１．５ｃｍの大きさの試験シートを作製し、この試験シートをトランジスタ（２ＳＣ２２３３）とアルミニウム放熱ブロックとの間に挟み、０．５ＭＰａの圧力でトランジスタを加圧し電流を通した。トランジスタの温度：Ｔ１（℃）と、放熱ブロックの温度：Ｔ２（℃）を測定し、測定値と印加電力：Ｗ１（Ｗ）から、次式（１）によって熱抵抗：Ｘ（℃／Ｗ）を算出した。
【０１３５】
Ｘ＝（Ｔ１−Ｔ２）／Ｗ１    式（１）【０１３６】
上記式（１）の熱抵抗：Ｘ（℃／Ｗ）と伝熱シートの厚み：ｄ（μｍ）、熱伝導率が既知の試料による補正係数：Ｃから、次式（２）により熱伝導率：Ｔｃ（Ｗ／ｍＫ）を見積もった（室温２３℃で測定）。【０１３７】
Ｔｃ＝Ｃ×ｄ／Ｘ            式（２）【０１３８】
〔復元性〕
得られた伝熱シートから、２０ｍｍ×４０ｍｍ及び２０ｍｍ×３０ｍｍの試験シートを各２枚作製し、ＪＡＳＯ  Ｍ３０３−９５（自動車規格：非金属ガスケット材：自動車技術会発行（１９９５年））のＰ９〜Ｐ１０記載の測定治具及び測定法を応用して、加熱前のボルト伸びＤｏ（ｍｍ）を０．０１８ｍｍとし、１５０℃／１時間熱処理し、冷却した後のボルト伸びＤｆ（ｍｍ）を測定し、式（３）によって応力緩和を求めた。【０１３９】
応力緩和率（％）＝（Ｄ０−Ｄｆ）／Ｄ０×１００      式（３）【０１４０】
〔ハンドリング性の評価〕
（長手方向）
得られた伝熱シートから、２０ｍｍ×４０ｍｍの試験シートを作製し、オートグラフを用いて試験シートの長手方向（積層面に対し９０度方向）の引張強度を室温２３℃で測定した。【０１４１】
（積層方向）
得られた伝熱シートから、２０ｍｍ×４０ｍｍの試験シートを作製し、試験シートの積層方向の引張強度を、長手方向の引張強度と同様の方法で測定した。【０１４２】
〔タック性〕
タッキング試験機（ＲＨＥＳＣＡ社製ＴＡＣ−ＩＩ、プローブ直径５．１ｍｍ）を用い、２０〜３０℃で、押付速度１２０ｍｍ／分、引上速度６００ｍｍ／分、プローブ接触荷重５０ｇｆ、及びプローブ接触時間１０秒の条件で、シート表面のタック性を測定した。【０１４３】
〔難燃性〕
ＵＬ規格に準じ、ＪＩＳ  Ｚ  ２３９１（１９９９）に従い垂直燃焼試験を行った。このときの試験シートの大きさは、１２５×１３ｍｍとした。難燃性試験合格品について、最も難燃効果の高いレベルをＶ０とし、次いでＶ１、Ｖ２、ＨＢとした。【０１４４】
【表１】
0005915525.tif 000002
【０１４５】
表１に見られるように、室温で弾性を示すバインダー成分（Ａ）と異方性を有する黒鉛粉（Ｂ）とを含有し、異方性黒鉛粉（Ｂ）が厚み方向に配向した基材シート上に、基材シート厚みの１〜３０％の厚さの金属箔（Ｃ）を備える実施例１〜５の伝熱シートでは、伝熱特性（熱抵抗）、取扱い性（強度、タック性、難燃性）、及びシートの形状加工性（復元性（応力緩和））の両立が図られていることが分かる。【０１４６】
［実施例６、実施例７、実施例８及び比較例２］
実施例１と同様にして、但し、実施例１の（６）において用いたアルミ箔の厚さを下記表２に示すように変えて、伝熱シートを作製した。得られた伝熱シートのシート特性を上記方法にて評価した。結果を下記表２に示す。【０１４７】
【表２】
0005915525.tif 000003
【０１４８】
表２に見られるように、基材シート厚みに対し１〜３０％の厚さの金属箔を設けた実施例６〜８の伝熱シートでは、伝熱特性（熱抵抗）、取扱い性（強度、タック性、難燃性）、及びシートの形状加工性（復元性（応力緩和））の両立が図られていることが分かる。これに対し、基材シート厚みに対し３０％を超える厚さの金属箔を設けた比較例２の伝熱シートでは、実施例の伝熱シートに比べて、熱抵抗及び復元力（応力緩和）の点で劣っていた。また、金属箔を設けず、よって金属箔の厚さの割合が１％未満の比較例１の伝熱シートは、実施例の伝熱シートに比べて、取扱い性（強度、タック性）の点で劣っていた。